Способ получения фотокатализатора на основе висмутата щелочноземельного металла и способ очистки воды от органических загрязнителей фотокатализатором

1. Способ получения фотокатализатора на основе висмутата щелочноземельного металла, заключающийся в растворении нитрата висмута и нитрата щелочноземельного металла в растворителе с последующим отжигом прекурсора до образования аморфного фотокатализатора на основе висмутата щелочноземельного металла и термическим формированием его кристаллической решетки, отличающийся тем, что количественное соотношение нитрата висмута и нитрата щелочноземельного металла выбирают из условия соответствия одному из нестехиометрических составов висмутата щелочноземельного металла со степенью окисления щелочноземельного металла не равной двум,
в качестве растворителя выбирают водный раствор многоатомного спирта, содержащий не менее пяти атомов углерода, перед отжигом прекурсора его выпаривают до образования (формирования) органической матрицы с равномерно распределенными атомами висмута и щелочноземельного металла, отжиг органической матрицы осуществляют при температуре 550-650ºС до образования наночастиц аморфного висмутата щелочноземельного металла нестехиометрического состава со степенью окисления щелочноземельного металла не равной двум, а термическое формирование кристаллической решетки фотокатализатора ведут при температуре 650-750ºС.
2. Способ получения фотокатализатора на основе висмутата щелочноземельного металла по п. 1, отличающийся тем, что отжиг органической матрицы ведут в течение 3-4 часов.
3. Способ получения фотокатализатора на основе висмутата щелочноземельного металла по п. 1, отличающийся тем, что термическое формирование кристаллической решетки фотокатализатора ведут в течение 8-10 часов.
2
4. Способ очистки воды от органических загрязнителей фотокатализатором на основе висмутата щелочноземельного металла, заключающийся во введении фотокатализатора на основе висмутата щелочноземельного металла в очищаемую воду с органическими соединениями, и облучении его видимым светом для образования в воде фотоактивированных фотодырок, отличающийся тем, что в качестве висмутата щелочноземельного металла используют наночастицы висмутата щелочноземельного металла гомогенного нестехиометрического состава со степенью окисления кальция не равной 2 с дефектной структурой кристаллической решетки, с удельной площадью пористой поверхности в 12-18 м/г и с размером 30-70 нм, при этом отношение массы очищаемой воды к массе фотокатализатора выбирают из интервала 1000/1-1600/1, облучение видимым светом воды с органическими загрязнителями осуществляют в течение 3-4 часов.